ЧАСТИЦЫ ПРОКАТАЛИЗАТОРА И СПОСОБ ПОЛИМЕРИЗАЦИИ ДЛЯ ПОЛУЧЕНИЯ УДАРОПРОЧНЫХ СОПОЛИМЕРОВ

1. Способ полимеризации, включающий:
галогенирование в присутствии замещенного фениленового ароматического сложного диэфира частиц MagTi прокатализатора-предшественника с размером частиц D50 от 19 мкм до 30 мкм с образованием частиц композиции на основе прокатализатора с размером частиц D50 от 19 мкм до 30 мкм;
первое приведение в контакт при условиях первой полимеризации пропилена и необязательно одного или нескольких первых сомономеров с композицией на основе катализатора, содержащей частицы композиции на основе прокатализатора, в первом реакторе полимеризации с образованием активного полимера на основе пропилена; и
второе приведение в контакт при условиях второй полимеризации активного полимера на основе пропилена, по меньшей мере, со вторым сомономером во втором реакторе полимеризации с образованием ударопрочного сополимера на основе пропилена.
2. Способ по п. 1, где, по меньшей мере, один второй сомономер представляет собой олефин.
3. Способ по п. 1, включающий галогенирование частиц MagTi прокатализатора-предшественника в присутствии 3-метил-5-трет-бутил-1,2-фенилендибензоата.
4. Способ по п. 1, включающий образование активного полимера на основе пропилена, характеризующегося показателем текучести расплава более 100 г/10 мин, измеренным в соответствии с ASTM D 1238, 2,16 кг, 230°C.
5. Способ по п. 1, включающий образование ударопрочного сополимера на основе пропилена с Fc от 10 масс. % до 55 масс. %.
6. Способ по п. 1, включающий образование ударопрочного сополимера на основе пропилена с Fc от 25 масс. % до 55 масс. %.
7. Способ по п. 1, включающий образование ударопрочного сополимера на основе пропилена с Fc от 30 масс. % до 55 масс. %.
3
3
8. Способ по п. 1, включающий образование частиц ударопрочного сополимера на основе пропилена с установившейся объемной плотностью более 272 кг/м (17 фнт/фт).
9. Частицы композиции на основе прокатализатора, образованной из MagTi прокатализатора-предшественника и замещенного фениленового ароматического сложного диэфира, где частицы композиции на основе прокатализатора имеют размер частиц D50 от 19 мкм до 30 мкм.
10. Частицы по п. 9, где MagTi прокатализатор-предшественник имеет размер частиц D50 от 25 мкм до 30 мкм; и
частицы композиции на основе прокатализатора имеют размер частиц D50 от 25 мкм до 30 мкм.
11. Частицы по п. 9, где замещенный фениленовый ароматический сложный диэфир представляет собой 3-метил-5-трет-бутил-1,2-фенилендибензоат.